КОМПОЗИЦИИ ДВОЙНОГО ОТВЕРЖДЕНИЯ, ПРИГОДНЫЕ ДЛЯ ПОКРЫТИЯ МЕТАЛЛИЧЕСКИХ ПОДЛОЖЕК, И СПОСОБЫ ИСПОЛЬЗОВАНИЯ УКАЗАННЫХ КОМПОЗИЦИЙ

1. Пленкообразующая композиция, способная подвергаться двойному отверждению, содержащая:
(1) компонент смолы, содержащий, по меньшей мере один полиэпоксид; и
(2) отверждаемый излучением разбавитель, содержащий продукт реакции композиции, содержащей:
(a) частично защищенный полиизоцианат; и
(b) этиленненасыщенный мономер, имеющий функциональные группы с активным атомом водорода, способные реагировать с изоцианатными группами.
2. Композиция по п. 1, в которой полиэпоксид имеет эпоксидный эквивалентный вес меньше, чем 200 г/эквивалент.
3. Композиция по п. 2, в которой компонент (1) смолы содержит по меньшей мере два полиэпоксида.
4. Композиция по п. 3, в которой по меньшей мере один из полиэпоксидов имеет эквивалентный вес 450-550 г/эквивалент, и присутствует в количестве 10-15 весовых процентов в расчете на общий вес твердого вещества смолы в пленкообразующей композиции.
5. Композиция по п. 1, в которой по меньшей мере один из полиэпоксидов содержит простые полиглицидиловые эфиры многоатомных фенолов.
6. Композиция по п. 1, в которой компонент (1) смолы дополнительно содержит многоатомный фенол.
7. Композиция по п. 1, в которой частично защищенный полиизоцианат содержит ароматический полиизоцианат.
8. Композиция по п. 7, в которой ароматический полиизоцианат содержит толуолдиизоцианат.
9. Композиция по п. 1, в которой этиленненасыщенный мономер содержит по меньшей мере один гидроксифункциональный мономер.
10. Способ улучшения коррозионной стойкости металлической подложки, включающий:
(а) нанесение на подложку пленкообразующей композиции, способной подвергаться двойному отверждению, которая содержит:
(1) компонент смолы, содержащий по меньшей мере один полиэпоксид; и
(2) отверждаемый излучением разбавитель, содержащий продукт реакции композиции, содержащей:
(i) частично защищенный полиизоцианат; и
(ii) этиленненасыщенный мономер, имеющий функциональные группы с активным атомом водорода, способные реагировать с изоцианатными группами;
(b) воздействие на подложку актиничным излучением, чтобы вызвать полимеризацию этиленненасыщенных групп в отверждаемом излучением разбавителе;
(c) электрофоретическое осаждение на подложке отверждаемой электроосаждаемой композиции покрытия, содержащей:
(1) компонент смолы, содержащий смолу, содержащую катионную солевую группу, содержащую активный атом водорода, которая содержит акриловый, сложноэфирный, полиуретановый и/или полиэпоксидный полимер; и
(2) по меньшей мере частично защищенный полиизоцианатный отвердитель; и
(d) нагревание подложки до температуры и в течение времени достаточных для отверждения полиизоцианатов и функциональных групп с активным атомом водорода.
11. Способ по п. 10, в котором полиэпоксид в пленкообразующей композиции, способной подвергаться двойному отверждению, имеет эпоксидный эквивалентный вес меньше, чем 200 г/эквивалент.
12. Композиция по п. 11, в которой компонент (1) смолы в пленкообразующей композиции, способной подвергаться двойному отверждению, содержит по меньшей мере два полиэпоксида.
13. Композиция по п. 12, в которой по меньшей мере один из полиэпоксидов в пленкообразующей композиции, способной подвергаться двойному отверждению, имеет эквивалентный вес 450-550 г/эквивалент, и присутствует в количестве 10-15 весовых процентов в расчете на общий вес твердого вещества смолы в пленкообразующей композиции, способной подвергаться двойному отверждению.
14. Способ по п. 10, в котором по меньшей мере один из полиэпоксидов в пленкообразующей композиции, способной подвергаться двойному отверждению, содержит полиглицидиловые эфиры многоатомных фенолов.
15. Способ по п. 10, в котором компонент (1) смолы в пленкообразующей композиции, способной подвергаться двойному отверждению, дополнительно содержит многоатомный фенол.
16. Способ по п. 10, в котором частично защищенный полиизоцианат, используемый чтобы получить отверждаемый излучением разбавитель, содержит ароматический полиизоцианат.
17. Способ по п. 16, в котором частично защищенный полиизоцианат содержит толуолдиизоцианат, частично защищенньш 2-этоксигексанолом.
18. Способ по п. 10, в котором этиленненасыщенный мономер содержит по меньшей мере один гадроксифункциональный мономер.
19. Способ по п. 10, в котором катионные солевые группы представляют собой аминные солевые группы.
20. Способ по п. 10, в котором подложка представляет собой холоднокатанную сталь.